(57)【特許請求の範囲】
【請求項１】
鉛およびカドミウムを実質的に含まず、25℃−300 ℃の温度範囲における線熱膨脹係数が約75−85×10-7／℃であり、約950 ℃−約1000℃の温度範囲で良好な流動性を有し、約650 ℃−約725 ℃の範囲の軟化点と、アルカリ性洗浄剤および塩酸による攻撃に対する優れた抵抗性とを有し、フッ素の含有量を除いて酸化物基準の重量パーセントで表して、49％−55％のＳｉＯ2 、13％−20％のＢ2 Ｏ3 、4.5 ％−７％のＡｌ2 Ｏ3 、５％−8.5 ％のＮａ2 Ｏ、５％−8.5 ％のＫ2 Ｏ、０％−２％のＭｇＯ、１％−７％のＣａＯ、０％−８％のＳｒＯ、０％−11％のＢａＯ、０％−２％のＺｎＯ、および0.25％−３％のＦから実質的になり、ここでＮａ2 Ｏ＋Ｋ2 Ｏの合計が11％−16％であることを特徴とするガラスフリット組成物。
【請求項２】
実質的にＭｇＯおよびＺｎＯを含有しないことを特徴とする請求項１記載のガラスフリット組成物。
【請求項３】
50％−55％のＳｉＯ2 、13％−16％のＢ2 Ｏ3 、５％−７％のＡｌ2 Ｏ3 、5.5 ％−7.5 ％のＮａ2 Ｏ、６％−８％のＫ2 Ｏ、1.5 ％−６％のＣａＯ、２％−８％のＳｒＯ、４％−11％のＢａＯ、および0.5 ％−2.25％のＦから実質的になり、ここでＮａ2 Ｏ＋Ｋ2 Ｏの合計が12％−15％であることを特徴とする請求項１記載のガラスフリット組成物。
【発明の詳細な説明】
【０００１】
【産業上の利用分野】
本発明はガラスおよびセラミックに用いる塗布用うわぐすりに使用するガラスフリット組成物に関するものである。
【０００２】
【従来の技術】
ガラスおよびセラミックに用いる塗布用うわぐすり（glaze ）には通常フリット（細かく粉砕されたガラス粒子）が用いられるが、これには、高濃度の酸化鉛（ＰｂＯ）およびときには酸化カドミウム（ＣｄＯ）が含有されている。これらが含有されることによってフリットの融点が下がり、うわぐすりを施す基体を変形させずにこの基体上にうわぐすりを流動させることができると共に、フリットの屈折率を大きくしてうわぐすりの光沢が増す。ＣｄＯはある種のフリットにおいて着色剤としても用いられている。ところが、不都合なことには、ＣｄＯおよびＰｂＯは非常に毒性が強く、食品用の容器には使用できない。
【０００３】
フルオリヒテライト−クリストバライトガラスセラミックからなる特に有用な食器具用組成物が米国特許第4,608,348 号に記載されている。上記ガラスセラミックは、これらのガラスセラミック用に特別に設計された、鉛およびカドミウムを含有しない米国特許第5,204,291 号記載のうわぐすりにより被覆できると思われていた。
【０００４】
【発明が解決しようとする課題】
米国特許第5,204,291 号記載のうわぐすりは、酸および塩基による攻撃に対して優れた抵抗性があり、焼成温度で良好な光沢を有し、さらに上述した食器具との間で熱膨脹に関して良好な相容性を有するが、これらのうわぐすりは、うわぐすりの熟成中に食器具の表面と相互作用し、それによって非常に大きな結晶からなる結晶性中間層が形成されてしまう。これらの結晶は主に酸化マグネシウム、酸化カリウム、酸化亜鉛、および酸化ケイ素からなる。上記結晶はレーデライトの構造（roedderite structure）を有し、その結果、小さい線熱膨脹係数（25℃−300 ℃の温度範囲において約30×10-7／℃であると推定される）を有する。そのような小さい熱膨脹係数を有する大きな結晶が約120 ×10-7／℃の線熱膨脹係数を有する食器具と約80×10-7／℃の線熱膨脹係数を有するうわぐすりとの間に挟まれる場合には、それらの界面に食器具とうわぐすりとの結合を弱化させてスパリングの発生を誘発し得る応力が生じてしまう。
【０００５】
ＺｎＯを約１重量％より多く含有するフリットについてのみレーデライト結晶が発生し、この系においてＬｉ2 Ｏが鉱化剤として作用することが分かっている。しかしながら、それら２成分を除去すると、フリットの溶融温度が上記食器具用のうわぐすりに使用できないほどあまりにも高くなってしまう。
【０００６】
したがって、本発明の主な目的は、米国特許第4,608,348 号記載の食器具をうわぐすり処理するのに適した、好ましくはＬｉ2 ＯおよびＺｎＯも含まない、ＣｄＯおよびＰｂＯ不含有ガラスフリット組成物を提供することにある。
【０００７】
うわぐすりとして良好に機能するためには、フリットは少なくとも以下に記載する４つの基本的な要件を満たさなければならない。
【０００８】
(a)   フリットは良好なガラス安定性を有さなければならない。すなわち、物品の表面を被覆するためにガラス粒子を溶融して流動体にするフリットの焼成処理中に、フリットは失透してはならない。
【０００９】
(b)   フリットは、酸および塩基による攻撃に対して優れた抵抗性を有し、光沢を低下させるうわぐすりの腐食、曇りおよび／または真珠光の発生がなく、多孔性とはならず、うわぐすりの外観および／または物理的特性に有害な他の欠陥を有さないものでなければならない。
【００１０】
(c)   フリットの焼成温度または熟成温度、すなわち、フリットが滑らかで均一なコーティングを形成するのに十分な流動性を有する状態にある時の温度が、被覆する物品の熱変形を生じさせないほど十分に低くなければならない。
【００１１】
(d)   クレージングおよび／またはスパリングを防止するために、フリットの線熱膨脹係数は、うわぐすりを施す物品の線熱膨脹係数との間で相容性を有するものでなければならない。好ましいフリットは、うわぐすりを施す物品の線熱膨張係数よりも幾分小さい線熱膨脹係数を有し、それによって、うわぐすりが施された物品が室温まで冷却される際に成熟コーティングが圧縮応力下に置かれることとなる。
【００１２】
鉛およびカドミウムを含まないうわぐすりが以下に示す特許にも記載されている。
【００１３】
米国特許第4,224,074 号には、アルカリ土類金属酸化物を含まないが、多量のＺｒＯ2 を含有するうわぐすりが記載されている。同第4,493,900 号には、アルカリ土類金属酸化物を含まないが、多量のＮａ2 ＯおよびＺｎＯを含有するうわぐすりが記載されている。同第4,590,171 号には、アルカリ金属酸化物は少量しか含まないが、Ｌｉ2 ＯおよびＺｒＯ2 は多量に含有するうわぐすりが記載されている。
【００１４】
【課題を解決するための手段】
上述した本発明の目的は、以下に記載するガラスフリット組成物により達成することができる。そのようなガラスフリット組成物は、ＣｄＯ、Ｌｉ2 Ｏ、ＰｂＯ、およびＺｎＯを実質的に含まず、25℃−300 ℃の温度範囲における線熱膨脹係数が約75−85×10-7／℃であり、約950 ℃−約1000℃の温度範囲で良好な流動性を有し、約650 ℃−約725 ℃の範囲の軟化点と、洗浄剤および酸による攻撃に対する優れた抵抗性とを有し、フッ素の含有量を除いて酸化物基準の重量パーセントで表して、49％−55％のＳｉＯ2 、13％−20％のＢ2 Ｏ3 、4.5 ％−７％のＡｌ2 Ｏ3 、５％−8.5 ％のＮａ2 Ｏ、５％−8.5 ％のＫ2 Ｏ、１％−７％のＣａＯ、０％−８％のＳｒＯ、０％−11％のＢａＯ、および0.25％−３％のＦから実質的になり、ここでＮａ2 Ｏ＋Ｋ2 Ｏの合計が11％−16％である。
【００１５】
本願の発明において、「実質的になる」という表現は、発明の必須成分に加えて、ガラスの基本的な特徴および新規な特徴に実質的に影響を与えない不特定成分を含有させてもよいことを意味する。例えば、好ましいガラス組成物においては追加的成分を実質的に含まないが、少量、おそらくＭｇＯおよびＺｎＯ等の酸化物を各々２％までそれら以外の基礎成分に応じて含ませてもよく、また、0.5 ％までのＬｉ2 Ｏを含ませてもよい。このときＺｎＯおよびＬｉ2 Ｏの量はレーデライト結晶が発生しないほど十分に少なくする。また、上述した組成からは透明のうわぐすりが生成されるが、着色うわぐすりが望ましい場合には、ガラス業界で知られている従来の着色剤（例えば、ＣｏＯ、Ｃｒ2 Ｏ3 、ＣｕＯ、Ｆｅ2Ｏ3 、ＭｎＯ2 、ＮｉＯ、Ｖ2 Ｏ5 、セレン、および希土類金属酸化物）を通常の量、普通は約２％までの量で含有させることができる。しかしながら、一般的には、上述したような任意成分の含有量の合計は約５％未満とすべきである。本願の発明において、「実質的に含まない」という表現は、ガラス組成物中に必須成分以外の成分を有意の量では意図的には含ませないことを意味する。
【００１６】
米国特許第5,204,291 に記載されているフリットからＬｉ2 ＯおよびＺｎＯを除去した場合、米国特許第4,608,548 号記載の食器具に使用できるような約950 ℃−約1000℃で適切に流動するうわぐすりを製造するためには、Ｂ2 Ｏ3 の含有量を13％まで増加させることが必要であった。しかしながら、これらのガラスの酸に対する抵抗性は非常に低かった。フッ素を添加することによりこの抵抗性を著しく改善できた。
【００１７】
より好ましいガラス組成物は、50％−55％のＳｉＯ2 、13％−16％のＢ2 Ｏ3、５％−７％のＡｌ2 Ｏ3 、5.5 ％−7.5 ％のＮａ2 Ｏ、６％−８％のＫ2 Ｏ、1.5 ％−６％のＣａＯ、２％−８％のＳｒＯ、４％−11％のＢａＯ、および0.5 ％−2.25％のＦから実質的になり、ここでＮａ2 Ｏ＋Ｋ2 Ｏの合計が12％−15％である。
【００１８】
【実施例】
以下、実施例を参照して本発明を詳細に説明する。
【００１９】
表Ｉは、フッ化物の含有量を除いて酸化物基準の重量パーセントで表したガラス組成物を列記し、本発明の組成パラメータを示している。フッ素が結合している金属陽イオンは知られておらずなおかつその量は少ないので、従来のガラス分析の際の慣習により単にフッ素として記載している。実際のバッチ成分は、共に溶融したときに、適切な比率で所望の酸化物に転化される酸化物または化合物のいずれの材料からなるものであってもよい。例えば、ＣａＣＯ3 およびＮａ2 ＣＯ3 はそれぞれＣａＯおよびＮａ2 Ｏの供給源を構成し得る。フッ素は、アルカリ金属フッ化物またはアルカリ土類金属フッ化物として都合よく含有し得る。
【００２０】
バッチ成分を配合し、均一な溶融物を得るために互いに完全に混合し、白金るつぼ中に装填した。このるつぼを、約1400℃に設定された炉中に移し、約３時間に亘りバッチを溶融した。その後、各々の溶融物の一部をスチール型に注ぎ入れ、およそ7.62×7.62×1.27ｃｍ（３インチ×３インチ×0.5 インチ）の寸法を有するガラススラブを形成した。得られたガラススラブを約450 ℃に設定されたアニーラーに直ちに移した。各々の溶融物の残りを水道水の満たされた水槽中に細かい流体として注ぎ入れ（ガラス溶融技術において「ドリゲージング」と称する方法）、細かく分割されたガラス粒子を生成した。得られたガラス粒子を乾燥した後、さらに磨砕により微粉砕して、平均粒径が約15μｍの粒子を生成した。
【００２１】
上述した手順は研究所規模での実施に基づくものであるが、本発明の範囲内に含まれる表Ｉに列記したガラス組成物は、標準的な装置および技術を用いて、商業用うわぐすり溶融装置中で溶融して造型することもできることに留意されたい。適切な配合のガラスバッチを調製し、調製したガラスバッチを均一な溶融物を得るのに十分な時間に亘り十分な温度で焼成し、その後、得られた溶融物を冷却して所望の粒径のフリットに粉砕するだけでよい。
【００２２】
【表１】
0003722509.tif 000002
【００２３】
25℃−300 ℃の温度範囲における線熱膨脹係数（×10-7／℃）、軟化点（℃）、アルカリ性洗浄剤による攻撃に対する抵抗性の定性評価、塩酸による攻撃に対する抵抗性の定性評価、およびコーヒーによる攻撃に対する抵抗性の定性評価を測定するのに使用するガラス棒（bar ）をガラススラブから切り取った。
【００２４】
洗浄剤による攻撃に対する抵抗性の評価を、以下の手順にしたがって行なった：
(1)   ミネソタ州、セントポールのエコノミクスラボラトリーズから市販されているスーパーソイラックス（登録商標）洗浄剤の0.3 重量％水溶液を調製した。
【００２５】
(2)   この溶液を96℃まで加熱した。
【００２６】
(3)   ガラス棒の試料を加熱した溶液中に浸漬した。
【００２７】
(4)   72時間に及ぶ浸漬後、これらの試料を溶液から取り出し、水道水で洗浄し、乾燥し、うわぐすりの光沢の変化を観察して視覚的に検査した。
【００２８】
塩酸による攻撃に対する抵抗性の評価を、以下の手順にしたがって行なった：
(1)   ５重量％の塩酸水溶液を調製した。
【００２９】
(2)   ガラス棒の試料を室温に維持した溶液中に浸漬した。
【００３０】
(3)   24時間に及ぶ浸漬後、これらの試料を溶液から取り出し、水道水で洗浄し、乾燥し、うわぐすりの光沢の変化を観察して視覚的に検査した。
【００３１】
コーヒーによる攻撃に対する抵抗性の評価を、以下の手順にしたがって行なった：
(1)   パーコレータを用いてコーヒー溶液を調製した。
【００３２】
(2)   この溶液を96℃に加熱し、ガラス棒の試料を加熱した溶液中に浸漬した。
【００３３】
(3)   24時間に及ぶ浸漬後、これらの試料を溶液から取り出し、水道水で洗浄し、乾燥し、うわぐすりの光沢の変化を観察して視覚的に検査した。
【００３４】
表IIにおいて、光沢の外観がわずかに変化したと認められたときでさえ、試料は検査に失格したものと判断した。
【００３５】
軟化点および線熱膨脹係数は、ガラス業界において慣習的な測定技術を用いて測定した。
【００３６】
【表２】
0003722509.tif 000003
【００３７】
実施例２、４、６、８、10、および11と実施例１、３、５、７、および９とを比較することにより、組成をコントロールすることの重要性が明らかとなった。
【００３８】
本発明のガラス組成物の最も好ましい実施態様は実施例４であると考えられる。